(57)【要約】【課題】実用用途に適切な特性を有する、例えば、広いネマチック相の範囲、適当な光学異方性Δｎ、用いるディスプレイモードに依存して高いΔεおよび特に低い粘度などを有する液晶媒体を提供する。【解決手段】本発明は、式Ｉ2006328399.tif 000112式中、パラメータは本明細書で与えられた意味を有する、で表される誘電的に中性の化合物を含む、高い濃度の、誘電的に中性の成分である成分Ａと、３より大の誘電異方性を有する１種または２種以上の誘電的に正の成分である成分Ｂとを含む、誘電的に正である液晶媒体、ならびに、これらの媒体を含む液晶ディスプレイ、特にアクティブマトリクスディスプレイ、および特にＴＮおよびＩＰＳディスプレイに関する。【選択図】なし【特許請求の範囲】
【請求項１】
液晶媒体であって、
−式Ｉ：
【化１】
2006328399.tif 000101
で表される誘電的に中性の化合物を含む、誘電的に中性の成分である成分Ａ、
および
−３より大の誘電異方性を有する１種または２種以上の誘電的に正の化合物を含む、誘電的に正の成分である成分Ｂ、
を含むこと、および、前記媒体中の成分Ａの濃度が、２０％〜８０％の範囲であることを特徴とする、前記液晶媒体。
【請求項２】
媒体中の成分Ａの濃度が、２５％〜６０％の範囲であることを特徴とする、請求項１に記載の液晶媒体。
【請求項３】
誘電的に正の成分である成分Ｂが、式ＩＩおよびＩＩＩ：
【化２】
2006328399.tif 000102
式中、
Ｒ２およびＲ３は、互いに独立して、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、
【化３】
2006328399.tif 000103
は、互いに独立して、
【化４】
2006328399.tif 000104
であり、
Ｌ２１、Ｌ２２、Ｌ３１およびＬ３２は、互いに独立して、ＨまたはＦであり、
Ｘ２およびＸ３は、互いに独立して、ハロゲン、１〜３個のＣ原子を有するハロゲン化アルキルもしくはアルコキシ、または２もしくは３個のＣ原子を有するハロゲン化アルケニルもしくはアルケニルオキシであり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、そして
ｌ、ｍ、ｎおよびｏは、互いに独立して、０または１である、
で表される化合物の群から選択される、１種または２種以上の化合物を含むことを特徴とする、請求項１または２に記載の液晶媒体。
【請求項４】
１種または２種以上の、請求項３の式ＩＩで表される化合物を含むことを特徴とする、請求項１〜３のいずれかに記載の液晶媒体。
【請求項５】
１種または２種以上の、請求項３の式ＩＩＩで表される化合物を含むことを特徴とする、請求項１〜４のいずれかに記載の液晶媒体。
【請求項６】
式ＩＶ：
【化５】
2006328399.tif 000105
式中、
式Ｉで表される化合物は式ＩＶからは除外され、
Ｒ４１およびＲ４２は、互いに独立して、上の式ＩＩのもとでＲ２について与えられる意味を有し、
【化６】
2006328399.tif 000106
は、互いに独立して、そして
【化７】
2006328399.tif 000107
が２個存在する場合にはこれらもまた互いに独立して、
【化８】
2006328399.tif 000108
であり、
Ｚ４１およびＺ４２は、互いに独立して、そしてＺ４１が２個存在する場合にはこれらもまた互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、そして、
ｐは、０、１または２である、
で表される、１種または２種以上の誘電的に中性の化合物を含むことを特徴とする、請求項１〜５のいずれかに記載の液晶媒体。
【請求項７】
式Ｖ：
【化９】
2006328399.tif 000109
式中、
Ｒ６１およびＲ６２は、互いに独立して、請求項３の式ＩＩのもとでＲ２について与えられる意味を有し、
【化１０】
2006328399.tif 000110
およびこれが２個存在する場合には各々の場合に互いに独立して、
【化１１】
2006328399.tif 000111
であり、
Ｚ６１およびＺ６２は、互いに独立して、そしてＺ６１が２個存在する場合にはこれらもまた互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、そして、
ｒは、０、１または２である、
で表される、１種または２種以上の化合物を含むことを特徴とする、請求項１〜６のいずれかに記載の液晶媒体。
【請求項８】
請求項１〜７のいずれかに記載の液晶媒体を含むことを特徴とする、液晶ディスプレイ。
【請求項９】
アクティブマトリクスによってアドレスされることを特徴とする、請求項８に記載の液晶ディスプレイ。
【請求項１０】
請求項１〜７のいずれかに記載の液晶媒体の、液晶ディスプレイにおける使用。
【発明の詳細な説明】
【技術分野】
【０００１】
本発明は、液晶媒体、およびこれら媒体を含む液晶ディスプレイ、特に、アクティブマトリクスによってアドレスされるディスプレイ、および特にねじれネマチック（ＴＮ）型またはインプレインスイッチング（ＩＰＳ）型のディスプレイに関する。
【背景技術】
【０００２】
液晶ディスプレイ（ＬＣＤ）は情報の表示に広く用いられている。ＬＣＤは、直視型ディスプレイおよびプロジェクション型ディスプレイに用いられている。用いられている電気光学モードは、例えば、ねじれネマチック（ＴＮ）モード、超ねじれネマチック（ＳＴＮ）モード、光学補償ベンド（ＯＣＢ）モードおよび電界制御複屈折（ＥＣＢ）モードと、それらを種々に改変したものなどである。これらのモードは全て、基板と液晶層にそれぞれ実質的に直角な電界を用いている。これらのモードの他に、基板と液晶層にそれぞれ実質的に平行な電界を用いる電気光学モードもあり、例えばインプレインスイッチング（ＩＰＳ）モード（例えば特許文献１および特許文献２に開示のもの）である。特にこの電気光学モードは新しいデスクトップモニター用のＬＣＤに用いられ、マルチメディア用途のディスプレイへの応用が想定されている。本発明による液晶は、この型のディスプレイに好ましく用いられる。
【０００３】
これらのディスプレイには、改善された特性を有する新しい液晶媒体が必要とされる。特に、応答時間は多種の用途に対して改善する必要がある。従って、低い粘度（η）、特に低い回転粘度（γ１）を有する液晶媒体が必要とされる。回転粘度は、７５ｍＰａ・ｓ以下、好ましくは６０ｍＰａ・ｓ以下、そして特に５５ｍＰａ・ｓ以下であるべきである。このパラメータに加えて、媒体は、好適な広い範囲のネマチック相を示さねばならず、適切な複屈折（Δｎ）および誘電異方性（Δε）は、合理的に低い動作電圧を許容するよう十分高くなければならない。好ましくはΔεは４より大であり、非常に好ましくは５より大であり、しかし好ましくは１５以下、特に１２以下であり、これは、少なくとも合理的に高い比抵抗値に対して弊害をもたらすからである。
【０００４】
本発明によるディスプレイは、アクティブマトリクスによって（アクティブマトリクスＬＣＤ、略してＡＭＤ）、好ましくは、薄膜トランジスタ（ＴＦＴ）のマトリクスによってアドレスされるのが好ましい。しかし、本発明の液晶はまた、他の既知のアドレス手段を有するディスプレイにも有利に用いることができる。
【０００５】
低分子量液晶材料を高分子材料と共に複合系として使用した、種々の異なるディスプレイモードが存在する。これらは、例えば、ポリマー分散液晶（ＰＤＬＣ）システム、曲線配向ネマチック相（nematic curvi-linearly aligned phase）（ＮＣＡＰ）システム、およびポリマーネットワーク（ＰＮ）システムなどの、例えば特許文献３に開示されているもの、または、軸対称微小領域（axially symmetric microdomain）（ＡＳＭ）システムなどである。これらとは対照的に、本発明により特に好ましいモードは、表面に配向された液晶媒体をそのまま使用することである。これら表面は、典型的には、液晶材料の均一な配向を達成するために前処理される。本発明によるディスプレイモードは、好ましくは、複合層に実質的に平行な電界を用いる。
【０００６】
ＬＣＤ、特にＩＰＳディスプレイに好適な液晶組成物は、例えば特許文献４、特許文献５、特許文献６、特許文献７、特許文献８、特許文献９、特許文献１０および特許文献１１などから知られている。しかしこれらの組成物は顕著な欠点を有する。これらのほとんどは、他の欠陥の中でも、不利に長い応答時間をもたらし、低すぎる抵抗値を有し、および／または高すぎる動作電圧を必要とする。
【特許文献１】ドイツ国特許第40 00 451号明細書
【特許文献２】欧州特許第0 588 568号明細書
【特許文献３】国際公開第91/05 029号パンフレット
【特許文献４】特開平7-181 439号公報
【特許文献５】欧州特許第0 667 555号明細書
【特許文献６】欧州特許第0 673 986号明細書
【特許文献７】ドイツ国特許第195 09 410号明細書
【特許文献８】ドイツ国特許第195 28 106号明細書
【特許文献９】ドイツ国特許第195 28 107号明細書
【特許文献１０】国際公開第96/23 851号パンフレット
【特許文献１１】国際公開第96/28 521号パンフレット
【発明の開示】
【発明が解決しようとする課題】
【０００７】
従って、実用用途に適切な特性を有する、例えば広いネマチック相の範囲、適当な光学異方性Δｎ、用いるディスプレイモードに依存して、高いΔεおよび特に低い粘度などを有する液晶媒体に対する、重大な要請が存在する。
【課題を解決するための手段】
【０００８】
驚くべきことには、好適に高いΔε、好適な相範囲およびΔｎを有し、従来技術の材料の欠点を示さないか、または少なくとも有意に少ない程度においてのみ示す液晶媒体が実現できることが見出された。
【０００９】
本願によるこれらの改善された液晶媒体は、少なくとも以下の成分：
−式Ｉ：
【化１】
2006328399.tif 000002
で表される誘電的に正の化合物を含む、誘電的に中性の成分である成分Ａ、および
−３より大の誘電異方性を有する１種または２種以上の誘電的に正の化合物を含む、誘電的に中性の成分である成分Ｂ、
を含み、そして前記媒体中の成分Ａの濃度は、２０％〜８０％、より好ましくは２５％〜７０％、さらにより好ましくは３０％〜６５％、そして最も好ましくは３５％〜６０％の範囲である。
【００１０】
好ましくは、誘電的に正の成分である成分Ｂは、３より大の誘電異方性を有する誘電的に正の化合物を含み、より好ましくは主として前記化合物からなり、さらにより好ましくは殆ど完全に前記化合物からなり、そして最も好ましくは完全に前記化合物からなる。
【００１１】
好ましくはこの成分である成分Ｂは、３より大の誘電異方性を有する１種または２種以上の誘電的に正の化合物であって、式ＩＩおよびＩＩＩ：
【化２】
2006328399.tif 000003
【００１２】
式中、
Ｒ２およびＲ３は、互いに独立して、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そしてＲ２およびＲ３は、好ましくはアルキルまたはアルケニルであり、
【化３】
2006328399.tif 000004
は、互いに独立して、
【化４】
2006328399.tif 000005
であり、
Ｌ２１、Ｌ２２、Ｌ３１およびＬ３２は、互いに独立して、ＨまたはＦであり、好ましくはＬ２１および／またはＬ３１はＦであり、
【００１３】
Ｘ２およびＸ３は、互いに独立して、ハロゲン、１〜３個のＣ原子を有するハロゲン化アルキルもしくはアルコキシ、または２もしくは３個のＣ原子を有するハロゲン化アルケニルもしくはアルケニルオキシであり、好ましくはＦ、Ｃｌ、−ＯＣＦ３または−ＣＦ３であり、最も好ましくはＦ、Ｃｌまたは−ＯＣＦ３であり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、好ましくは−ＣＨ２ＣＨ２−、−ＣＯＯ−、トランス−ＣＨ＝ＣＨ−または単結合であり、そして最も好ましくは−ＣＯＯ−、トランス−ＣＨ＝ＣＨ−、トランス−または単結合であり、そして
ｌ、ｍ、ｎおよびｏは、互いに独立して、０または１である、
で表される群から選択される前記化合物を含み、より好ましくは主として前記化合物からなり、さらにより好ましくは殆ど完全に前記化合物からなり、そして最も好ましくは完全に前記化合物からなる。
【００１４】
本発明の好ましい態様において、成分Ｂは、３より大の誘電異方性を有する１種または２種以上の誘電的に正の化合物であって、式ＩＩ−１およびＩＩ−２：
【化５】
2006328399.tif 000006
式中、パラメータは上の式ＩＩで与えられたそれぞれの意味を有し、式ＩＩ−１においてパラメータＬ２３およびＬ２４は、互いにおよび他のパラメータとは独立して、ＨまたはＦである、
で表される群から選択される前記化合物を含み、より好ましくは主として前記化合物からなり、さらにより好ましくは殆ど完全に前記化合物からなり、そして最も好ましくは完全に前記化合物からなる。
【００１５】
好ましくは成分Ｂは、式ＩＩ−１およびＩＩ−２で表され、式中Ｌ２１およびＬ２２またはＬ３１およびＬ３２は両方ともＦである化合物の群から選択される化合物を含む。
好ましい態様において、成分Ｂは、式ＩＩ−１およびＩＩ−２で表され、式中Ｌ２１、Ｌ２２、Ｌ３１およびＬ３２は全てＦである化合物の群から選択される化合物を含む。
【００１６】
好ましくは成分Ｂは、１種または２種以上の式ＩＩ−１で表される化合物を含む。好ましくは式ＩＩ−１で表される化合物は、式ＩＩ−１ａ〜ＩＩ−１ｅ：
【化６】
2006328399.tif 000007
式中、パラメータは上で与えられたそれぞれの意味を有する、
で表される化合物の群から選択される。
【００１７】
好ましくは成分Ｂは、式ＩＩ−１ａ〜ＩＩ−１ｅで表され、式中Ｌ２１およびＬ２２またはＬ３１およびＬ３２は両方ともＦである化合物の群から選択される化合物を含む。
好ましい態様において、成分Ｂは、式ＩＩ−１ａ〜ＩＩ−１ｅで表され、式中Ｌ２１、Ｌ２２、Ｌ３１およびＬ３２は全てＦである化合物の群から選択される化合物を含む。
【００１８】
式ＩＩ−１で表される特に好ましい化合物は、
【化７】
2006328399.tif 000008
であり、式中、Ｒ２は、上で与えられた意味を有する。
【００１９】
好ましくは成分Ｂは、１種または２種以上の式ＩＩ−２で表される化合物を含む。好ましくは式ＩＩ−２で表される化合物は、式ＩＩ−２ａ〜ＩＩ−２ｄ：
【化８】
2006328399.tif 000009
式中、パラメータは上で与えられたそれぞれの意味を有し、好ましくは、
Ｌ２１およびＬ２２は両方ともＦであり、Ｌ３１、Ｌ３２は両方ともＨであり、または、
Ｌ２１、Ｌ２２、Ｌ３１およびＬ３２は、全てＦである、
で表される化合物の群から選択される。
【００２０】
ＩＩ−２で表される特に好ましい化合物は、
【化９】
2006328399.tif 000010
であり、式中、Ｒ２は、上で与えられた意味を有する。
【００２１】
本発明のさらに好ましい態様において、成分Ｂは、３より大の誘電異方性を有する１種または２種以上の誘電的に正の化合物であって、式ＩＩＩ−１およびＩＩＩ−２：
【化１０】
2006328399.tif 000011
式中、パラメータは上の式ＩＩＩで与えられたそれぞれの意味を有する、
で表される群から選択される前記化合物を含み、より好ましくは主として前記化合物からなり、さらにより好ましくは殆ど完全に前記化合物からなり、そして最も好ましくは完全に前記化合物からなる。
【００２２】
好ましくは成分Ｂは、１種または２種以上の式ＩＩＩ−１で表される化合物を含む。好ましくは式ＩＩＩ−１で表される化合物は、式ＩＩＩ−１ａおよびＩＩＩ−１ｂ：
【化１１】
2006328399.tif 000012
式中、パラメータは上で与えられたそれぞれの意味を有し、パラメータＬ３１〜Ｌ３４は、互いにおよび他のパラメータとは独立して、ＨまたはＦである、
で表される化合物の群から選択される。
【００２３】
好ましくは成分Ｂは、１種または２種以上の式ＩＩＩ−２で表される化合物を含む。好ましくは式ＩＩＩ−２で表される化合物は、式ＩＩＩ−２ａ〜ＩＩＩ−２ｇ：
【化１２】
2006328399.tif 000013
【化１３】
2006328399.tif 000014
式中、パラメータは上で与えられたそれぞれの意味を有する、
で表される化合物の群から選択される。
【００２４】
好ましくは成分Ｂは、１種または２種以上の式ＩＩＩ−１ａで表される化合物を含み、これは好ましくは、式ＩＩＩ−１ａ−１〜ＩＩＩ−１ａ−６：
【化１４】
2006328399.tif 000015
式中、Ｒ３は、上で与えられた意味を有する、
で表される化合物の群から選択される。
【００２５】
好ましくは成分Ｂは、１種または２種以上の式ＩＩＩ−２ａで表される化合物を含み、これは好ましくは、式ＩＩＩ−２ａ−１〜ＩＩＩ−２ａ−４：
【化１５】
2006328399.tif 000016
式中、Ｒ３は、上で与えられた意味を有する、
で表される化合物の群から選択される。
【００２６】
好ましくは成分Ｂは、１種または２種以上の式ＩＩＩ−２ｂで表される化合物を含み、これは好ましくは、式ＩＩＩ−２ｂ−１〜ＩＩＩ−２ｂ−５：
【化１６】
2006328399.tif 000017
式中、Ｒ３は、上で与えられた意味を有する、
で表される化合物の群から選択される。
【００２７】
好ましくは成分Ｂは、式ＩＩＩ−２ｃおよびＩＩＩ−２ｄで表される化合物の群から選択される１種または２種以上の化合物を含み、これは好ましくは、式ＩＩＩ−２ｃ−１およびＩＩＩ−２ｄ−１：
【化１７】
2006328399.tif 000018
式中、Ｒ３は、上で与えられた意味を有する、
で表される化合物の群から選択される。
【００２８】
好ましくは成分Ｂは、１種または２種以上の式ＩＩＩ−２ｅで表される化合物を含み、これは好ましくは、式ＩＩＩ−２ｅ−１〜ＩＩＩ−２ｅ−５：
【化１８】
2006328399.tif 000019
式中、Ｒ３は、上で与えられた意味を有する、
で表される化合物の群から選択される。
【００２９】
好ましくは成分Ｂは、１種または２種以上の式ＩＩＩ−２ｆで表される化合物を含み、これは好ましくは、式ＩＩＩ−２ｆ−１〜ＩＩＩ−２ｆ−５：
【化１９】
2006328399.tif 000020
式中、Ｒ３は、上で与えられた意味を有する、
で表される化合物の群から選択される。
【００３０】
好ましくは成分Ｂは、１種または２種以上の式ＩＩＩ−２ｇで表される化合物を含み、これは好ましくは、式ＩＩＩ−２ｇ−１〜ＩＩＩ−２ｇ−３：
【化２０】
2006328399.tif 000021
式中、Ｒ３は、上で与えられた意味を有する、
で表される化合物の群から選択される。
【００３１】
式ＩＩＩ−１および／またはＩＩＩ−２で表される化合物に代替的に、またはこれに付加して、本発明による媒体は、１種または２種以上の、式ＩＩＩ−３：
【化２１】
2006328399.tif 000022
式中、パラメータは上の式ＩＩＩで与えられたそれぞれの意味を有する、
で表される化合物を含んでもよく、そして好ましくは式ＩＩＩ−３ａ：
【化２２】
2006328399.tif 000023
式中、Ｒ３は、上で与えられた意味を有する、
で表される化合物を含んでもよい。
【００３２】
好ましくは、本発明による液晶媒体は、付加的な誘電的に中性の成分である成分Ｃを含む。この成分は、−１．５〜３の範囲の誘電異方性を有する。好ましくはこの成分は、−１．５〜３の範囲の誘電異方性を有する、誘電的に中性の化合物を含み、より好ましくは主として前記化合物からなり、さらにより好ましくは殆ど完全に前記化合物からなり、そして最も好ましくは完全に前記化合物からなる。好ましくはこの成分は、−１．５〜３の範囲の誘電異方性を有する、１種または２種以上の誘電的に中性の化合物であって、式ＩＶ：
【化２３】
2006328399.tif 000024
式中、
式Ｉで表される化合物は式ＩＶから除外され、
【００３３】
Ｒ４１およびＲ４２は、互いに独立して、上の式ＩＩでＲ２に与えられた意味を有し、好ましくはＲ４１はアルキルであり、Ｒ４２はアルコキシであり、
【化２４】
2006328399.tif 000025
は、互いに独立して、そして
【化２５】
2006328399.tif 000026
が２個存在する場合にはこれらもまた互いに独立して、
【化２６】
2006328399.tif 000027
であり、好ましくは少なくとも、
【化２７】
2006328399.tif 000028
のうちの少なくとも１つは、
【化２８】
2006328399.tif 000029
であり、
【００３４】
Ｚ４１およびＺ４２は、互いに独立して、そしてＺ４１が２個存在する場合にはこれらもまた互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくはこれらの少なくとも１つは単結合であり、そして、
ｐは、０、１または２であり、好ましくは０または１である、
で表される前記化合物を含み、より好ましくは主として前記化合物からなり、さらにより好ましくは殆ど完全に前記化合物からなり、そして最も好ましくは完全に前記化合物からなる。
【００３５】
好ましくは、誘電的に中性の成分である成分Ｂは、式ＩＶ−１〜ＩＶ−５：
【化２９】
2006328399.tif 000030
式中、式Ｉで表される化合物は式ＩＶ−１から除外され、Ｒ４１およびＲ４２は、上の式ＩＶで与えられたそれぞれの意味を有し、式ＩＶ−１、ＩＶ−４およびＩＶ−５において、Ｒ４１は好ましくはアルキルまたはアルケニルであり、好ましくはアルケニルであり、そしてＲ４２は、好ましくはアルキルまたはアルケニルであり、好ましくはアルキルであり、式ＩＶ−２において、Ｒ４１およびＲ４２は好ましくはアルキルであり、そして式ＩＶ−３において、Ｒ４１は好ましくはアルキルまたはアルケニルであり、好ましくはアルキルであり、そしてＲ４２は好ましくはアルキルまたはアルコキシであり、好ましくはアルコキシである、
で表される化合物の群から選択される、１種または２種以上の化合物を含む。
【００３６】
好ましくは、誘電的に中性の成分である成分Ｃは、式ＩＶ−１、ＩＶ−３、ＩＶ−４およびＩＶ−５で表される化合物の群から選択される、１種または２種以上の化合物を含み、好ましくは式ＩＶ−１で表される１種または２種以上の化合物および式ＩＶ−３およびＩＶ−４で表される群から選択される１種または２種以上の化合物を含み、好ましくは式ＩＶ−１、ＩＶ−３およびＩＶ−４のそれぞれから１種または２種以上の化合物を含み、最も好ましくは、式ＩＶ−１、ＩＶ−３、ＩＶ−４およびＩＶ−５のそれぞれから１種または２種以上の化合物を含む。
【００３７】
本発明のさらに好ましい態様において、これは前述のものと同じであっても異なってもよいが、本発明による液晶混合物は成分Ｃを含み、該成分Ｃは、上記の式ＩＶ−１〜ＩＶ−５で表される化合物の群から選択される、式ＩＶで表される化合物および、随意的に式ＩＶ−６〜ＩＶ−１３：
【化３０】
2006328399.tif 000031
式中、
Ｒ４１およびＲ４２は、互いに独立して、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そして、
Ｌ４は、ＨまたはＦである、
で表される化合物を含み、好ましくは主としてそれらからなり、そして最も好ましくは完全にそれらからなる。
【００３８】
式ＩＩおよび／またはＩＩＩで表される化合物に代替的に、またはこれに付加して、本発明の媒体は、式Ｖ：
【化３１】
2006328399.tif 000032
【００３９】
式中、
Ｒ５は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そしてＲ１は好ましくは、アルキルまたはアルケニルであり、
【化３２】
2006328399.tif 000033
は、互いに独立して、
【化３３】
2006328399.tif 000034
であり、
Ｌ５１およびＬ５２は、互いに独立して、ＨまたはＦであり、好ましくはＬ５１はＦであり、そして、
【００４０】
Ｘ５は、ハロゲン、１〜３個のＣ原子を有するハロゲン化アルキルもしくはアルコキシ、または２もしくは３個のＣ原子を有するハロゲン化アルケニルもしくはアルケニルオキシであり、好ましくはＦ、Ｃｌ、−ＯＣＦ３または−ＣＦ３であり、最も好ましくはＦ、Ｃｌまたは−ＯＣＦ３であり、
Ｚ５は、−ＣＨ２ＣＨ２−、−ＣＦ２ＣＦ２−、−ＣＯＯ−、トランス−ＣＨ＝ＣＨ−、トランス−ＣＦ＝ＣＦ−または−ＣＨ２Ｏ−であり、好ましくは−ＣＨ２ＣＨ２−、−ＣＯＯ−またはトランス−ＣＨ＝ＣＨ−であり、そして最も好ましくは−ＣＯＯ−または−ＣＨ２ＣＨ２−あり、そして
ｑは、０または１である、
で表される、１種または２種以上の誘電的に正の化合物を含んでもよい。
【００４１】
好ましくは本発明による媒体は、式Ｖで表される１種または２種以上の化合物を、好ましくは、式Ｖ−１およびＶ−２：
【化３４】
2006328399.tif 000035
式中、パラメータは上で与えられたそれぞれの意味を有し、パラメータＬ５３およびＬ５４は、互いにおよび他のパラメータとは独立してＨまたはＦであり、そして好ましくはＺ５は、−ＣＨ２ＣＨ２−である、
で表される化合物の群から選択して、含む。
【００４２】
好ましくは式Ｖ−１で表される化合物は、式Ｖ−１ａおよびＶ−１ｂ：
【化３５】
2006328399.tif 000036
式中、Ｒ５は、上で与えられた意味を有する、
で表される化合物の群から選択される。
【００４３】
好ましくは式Ｖ−２で表される化合物は、式Ｖ−２ａ〜Ｖ−２ｄ：
【化３６】
2006328399.tif 000037
式中、Ｒ５は、上で与えられた意味を有する、
で表される化合物の群から選択される。
【００４４】
好ましくは、本発明による液晶媒体は、付加的な、誘電的に中性の成分である成分Ｄを含む。この成分は、−１．５〜３の範囲の誘電異方性を有する。好ましくはこの成分は、−１．５〜３の範囲の誘電異方性を有する誘電的に中性の化合物を含み、好ましくは主として前記化合物からなり、好ましくは殆ど完全に前記化合物からなり、そして特に好ましくは完全に前記化合物からなる。好ましくはこの成分は、−１．５〜３の範囲の誘電異方性を有する誘電的に中性の１種または２種以上の化合物であって、式ＶＩ：
【化３７】
2006328399.tif 000038
【００４５】
式中、
Ｒ６１およびＲ６２は、互いに独立して、上の式ＩＩのもとでＲ２について与えられた意味を有し、好ましくはＲ６１はアルキルであり、Ｒ６２はアルキルまたはアルケニルであり、
【化３８】
2006328399.tif 000039
および、これが２個存在する場合はその各々が互いに独立して、
【化３９】
2006328399.tif 000040
であり、好ましくは少なくとも１つの
【化４０】
2006328399.tif 000041
Ｚ６１およびＺ６２は、互いに独立して、そしてＺ６１が２個存在する場合は、これらも互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくはこれらの少なくとも１つは単結合であり、そして、
ｒは、０、１または２であり、好ましくは０または１である、
で表される前記化合物を含み、より好ましくは主として前記化合物を含み、より好ましくは殆ど完全に前記化合物を含み、そして特に好ましくは完全に前記化合物からなる。
【００４６】
好ましくは、誘電的に中性の成分である成分Ｄは、式ＶＩ−１およびＶＩ−２：
【化４１】
2006328399.tif 000042
式中、Ｒ６１およびＲ６２は、上で式ＶＩで与えられたそれぞれの意味を有し、そしてＲ６１は好ましくはアルキルであり、そして式ＶＩ−１において、Ｒ６２は好ましくはアルケニルであり、好ましくは−（ＣＨ２）２−ＣＨ＝ＣＨ−ＣＨ３であり、式ＶＩ−２において、Ｒ６２は好ましくはアルキルである、
で表される化合物の群から選択される、１種または２種以上の化合物を含む。
【００４７】
好ましくは、誘電的に中性の成分である成分Ｄは、式ＶＩ−１およびＶＩ−２で表される化合物の群から選択される、１種または２種以上の化合物を含み、この式中、好ましくはＲ６１はｎ−アルキルであり、式ＶＩ−１においてＲ６２は好ましくはアルケニルであり、式ＶＩ−２においてＲ６２はｎ−アルキルである。
【００４８】
好ましくは本発明による液晶混合物は、成分ＡおよびＢに加えて、少なくとも１種のさらなる成分を含む。この第３の成分は、成分ＣおよびＤのどちらかであってよく、好ましくは存在する第３の成分は、成分Ｃである。
明らかに、本発明による混合物はまた、成分Ａ、Ｂ、ＣおよびＤを全て含むこともできる。
【００４９】
付加的に、本発明による液晶混合物は、さらなる随意的な成分である成分Ｅを含んでもよく、該成分Ｅは負の誘電異方性を有し、そして、好ましくは式ＶＩＩ：
【化４２】
2006328399.tif 000043
式中、
Ｒ７１およびＲ７２は、互いに独立して、上の式ＩＩのもとでＲ２に与えられた意味を有し、
【化４３】
2006328399.tif 000044
好ましくは
【化４４】
2006328399.tif 000045
であり、
【化４５】
2006328399.tif 000046
【００５０】
Ｚ７１およびＺ７２は、互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくはこれらの少なくとも１つは単結合であり、そして最も好ましくは両方とも単結合であり、
Ｌ７１およびＬ７２は、互いに独立して、Ｃ−ＦまたはＮであり、好ましくはこれらの少なくとも１つはＣ−Ｆであり、そして最も好ましくはこれらの両方ともＣ−Ｆであり、そして
ｋは、０または１である、
で表される誘電的に負の化合物を含み、好ましくは主として前記化合物からなり、より好ましくは殆ど完全に前記化合物からなり、そして最も好ましくは完全に前記化合物からなる。
【００５１】
好ましくは本発明による液晶媒体は、成分Ａ〜Ｅを含み、そして特に式Ｉ〜ＶＩＩで表される化合物の群から選択される化合物を含み、好ましくは主としてこれらからなり、そして最も好ましくは完全にこれらからなる。
【００５２】
本明細書中、組成物の文脈において含むとは、言及されている実体、例えば媒体または成分が、１種または２種以上の当該成分または化合物を、好ましくは１０％以上の総濃度で、そして最も好ましくは２０％以上の総濃度で含むことを意味する。
【００５３】
この文脈において主としてなるとは、言及されている実体が、５５％以上、好ましくは６０％以上、そして最も好ましくは７０％以上の、１種または２種以上の当該成分または化合物を含むことを意味する。
【００５４】
この文脈において殆ど完全になるとは、言及されている実体が、８０％以上、好ましくは９０％以上、そして最も好ましくは９５％以上の、１種または２種以上の当該成分または化合物を含むことを意味する。
この文脈において完全になるとは、言及されている実体が、９８％以上、好ましくは９９％以上、そして最も好ましくは１００．０％の、１種または２種以上の当該成分または化合物を含むことを意味する。
【００５５】
成分Ｅは好ましくは、１種または２種以上の式ＶＩＩで表される化合物を、好ましくは式ＶＩＩ−１〜ＶＩＩ−３：
【化４６】
2006328399.tif 000047
式中、
Ｒ７１およびＲ７２は、上の式ＶＩで与えられたそれぞれの意味を有する、
で表される化合物の群から選択して含み、好ましくは主としてこれらからなり、そして最も好ましくは完全にこれらからなる。
【００５６】
式ＶＩＩ−１〜ＶＩＩ−３において、Ｒ７１は、好ましくはｎ−アルキルまたは１−Ｅ−アルケニルであり、そしてＲ７２は、好ましくはｎ−アルキルまたはアルコキシである。
また、上に明示的に言及されていない他のメソゲン性化合物も、随意的にそして有利に本発明の媒体中に用いることができる。かかる化合物は、当分野の専門家に知られている。
【００５７】
本発明による液晶媒体は、７０℃以上、好ましくは７５℃以上、そして特に８０℃以上の透明点によって特徴付けられる。
本発明による液晶媒体の、５８９ｎｍ（ＮａＤ）および２０℃におけるΔｎは、好ましくは０．０６０以上〜０．１３５以下の範囲、より好ましくは０．０７０以上〜０．１２５以下の範囲、そして最も好ましくは０．０８０以上〜０．１２０以下の範囲である。
【００５８】
本発明による液晶媒体の、１ｋＨｚおよび２０℃におけるΔεは、４．０以上である。
好ましくは本発明の媒体のネマチック相は、少なくとも０℃以下から７０℃以上まで、より好ましくは少なくとも−２０℃以下から７０℃以上、最も好ましくは少なくとも−３０℃以下から７５℃以上、そして特に、少なくとも−４０℃以下から７５℃以上まで広がっている。
【００５９】
本発明の第１の好ましい態様において、液晶媒体のΔｎは、０．０９０以上〜０．１２５以下の範囲、より好ましくは０．０９５以上〜０．１２０以下の範囲、そして最も好ましくは０．１００以上〜０．１１５以下の範囲であり、一方Δεは、好ましくは４．０以上〜７．０以下の範囲である。
本発明の第２の好ましい態様において、液晶媒体のΔｎは、０．０８５以上〜０．１３０以下の範囲、より好ましくは０．０９０以上〜０．１２５以下の範囲、そして最も好ましくは０．０９５以上〜０．１２０以下の範囲であり、一方Δεは、好ましくは６．０以上、より好ましくは７．０以上、さらにより好ましくは８．０以上、そして最も好ましくは８．０以上〜１０．０以下の範囲である。
【００６０】
この態様において、好ましくは本発明の媒体のネマチック相は、少なくとも−２０℃以下から７０℃以上まで、より好ましくは少なくとも−２０℃以下から７０℃以上、最も好ましくは少なくとも−３０℃以下から７０℃以上、そして特に、少なくとも−４０℃以下から７０℃以上まで広がっている。
【００６１】
本発明の第３の好ましい態様において、液晶媒体のΔｎは、０．０７０以上〜０．１２０以下の範囲、より好ましくは０．０７５以上〜０．１１５以下の範囲、そして最も好ましくは０．０８０以上〜０．１１０以下の範囲であり、一方Δεは、好ましくは４．０以上、より好ましくは４．０以上〜１４．０以下の範囲、そして最も好ましくは４．０以上〜６．０以下の範囲であるか、または特に好ましくは６．０以上〜１１．０以下の範囲である。
【００６２】
この態様において、好ましくは本発明の媒体のネマチック相は、少なくとも−２０℃以下から７５℃以上まで、より好ましくは少なくとも−３０℃以下から７０℃以上、最も好ましくは少なくとも−３０℃以下から７５℃以上、そして特に、少なくとも−３０℃以下から８０℃以上まで広がっている。
成分Ａは好ましくは、混合物全体に対して２９％〜６５％の濃度で、より好ましくは３３％〜５９％の濃度で、より好ましくは３６％〜４７％の濃度で、そして最も好ましくは３９％〜４４％の濃度で用いられる。
【００６３】
成分Ｂは好ましくは、混合物全体に対して１０％〜６０％の濃度で、より好ましくは１５％〜５５％の濃度で、より好ましくは２０％〜５０％の濃度で、そして最も好ましくは２５％〜４５％の濃度で用いられる。
成分Ｃは好ましくは、混合物全体に対して０％〜５０％の濃度で、より好ましくは０％〜４０％の濃度で、より好ましくは０％〜３０％の濃度で、そして最も好ましくは１０％〜３０％の濃度で用いられる。
【００６４】
成分Ｄは好ましくは、混合物全体に対して０％〜４０％の濃度で、好ましくは０％〜３０％の濃度で、より好ましくは０％〜１５％の濃度で、そして最も好ましくは１％〜１０％の濃度で用いられる。
成分Ｅは好ましくは、混合物全体に対して０％〜３０％の濃度で、好ましくは０％〜１５％の濃度で、そして最も好ましくは１％〜１０％の濃度で用いられる。
【００６５】
随意的に、本発明の媒体は、物理的特性を調節するために、さらなる液晶化合物を含むことができる。かかる化合物は専門家に知られている。本発明の媒体中のこれらの濃度は、好ましくは０％〜３０％、より好ましくは０％〜２０％、そして最も好ましくは１％〜１５％である。
【００６６】
上記の本発明の第１の好ましい態様において、成分Ａは、混合物全体に対して４０％〜６５％の濃度で、より好ましくは４５％〜６０％の濃度で、そして最も好ましくは５０％〜５７％の濃度で好ましく用いられ、一方成分Ｄは、混合物全体に対して、５％〜４０％の濃度で、好ましくは１０％〜３５％の濃度で、そして最も好ましくは１５％〜３０％の濃度で好ましく用いられる。
この好ましい態様において、媒体は好ましくは、式ＶＩで表される、最も好ましくは式ＶＩ−２で表される、１種または２種以上の化合物を含む。
【００６７】
特に、本発明の上記の第２の好ましい態様において、成分Ｃは、好ましくは、１種または２種以上の式ＩＶの化合物、より好ましくは式ＩＶ−１、より好ましくは式ＣＣ−ｎ−Ｖおよび／またはＣＣ−ｎ−Ｖｍ、より好ましくは式ＣＣ−ｎ−Ｖ１および／またはＣＣ−ｎ−Ｖ、そして最も好ましくは式ＣＣ−３−Ｖｍで表される化合物を含む。
【００６８】
上記の本発明の第３の好ましい態様において、成分Ａは好ましくは、混合物全体に対して、２０％〜６５％の濃度で、より好ましくは２５％〜６０％の濃度で、そして最も好ましくは３０％〜５０％の濃度で用いられ、一方成分Ｂは好ましくは、混合物全体に対して、１０％〜６０％の濃度で、より好ましくは１５％〜５５％の濃度で、そして最も好ましくは２０％〜５０％の濃度で用いられ、一方成分Ｃは好ましくは、混合物全体に対して、０％〜５０％の濃度で、より好ましくは０％〜４０％の濃度で、より好ましくは０％〜３０％の濃度で、そして最も好ましくは５％〜３０％の濃度で用いられ、一方成分Ｄは好ましくは、混合物全体に対して、０％〜４０％の濃度で、好ましくは０％〜３０％の濃度で、そして最も好ましくは５％〜２５％の濃度で用いられる。
【００６９】
好ましくは液晶媒体は、成分Ａ、Ｂ、ＣおよびＤ合計で５０〜１００％含み、より好ましくは７０％〜１００％、および最も好ましくは８０％〜１００％、そして特に９０％〜１００％を含み、ここで成分Ａ、ＢおよびＣはそれぞれ、式Ｉ、ＩＩ、ＩＩＩ、ＩＶ、Ｖ、ＶＩおよびＶＩＩで表される、好ましくは式Ｉ、ＩＩ、ＩＩＩ、ＩＶ、ＶおよびＶＩで表される、１種または２種以上の化合物を含み、好ましくは主としてこれらからなり、そして最も好ましくは完全にこれらからなる。
【００７０】
本出願において、用語誘電的に正とはΔε＞３．０、誘電的に中性とは−１．５≦Δε≦３．０、および誘電的に負とはΔε＜−１．５である化合物または成分であり、Δεは１ｋＨｚの周波数および２０℃において決定される。それぞれの化合物の誘電異方性は、ネマチックホスト混合物中のそれぞれ個別の化合物の１０％溶液の結果から決定される。それぞれの化合物のホスト混合物中の溶解度が１０％未満である場合は、濃度を５％に低下させる。これらの試験混合物の容量は、ホメオトロピックおよびホモジニアスな配向のセルの両方において決定される。両方の種類のセルのセルギャップは約２０μｍである。印加する電圧は、１ｋＨｚ周波数および典型的には０．５Ｖ〜１．０Ｖの二乗平均平方根を有する矩形波であるが、各試験混合物の容量性閾値（capacitive threshold）より常に低くなるように選択される。
【００７１】
誘電的に正の化合物には混合物ＺＬＩ−４７９２が、そして誘電的に中性の化合物および誘電的に負の化合物には混合物ＺＬＩ−３０８６が（いずれもMerck KGaA、Germany製）、それぞれホスト混合物として用いられる。化合物の誘電率許容値は、目的化合物を添加した際のホスト混合物のそれぞれの値の変化から決定される。値は、目的化合物の濃度が１００％の場合に外挿される。
２０℃の測定温度においてネマチック相を有する成分はそのまま測定され、他は全て化合物と同様に処理される。
【００７２】
本出願においては、特に別記のない場合、閾値電圧の用語は光学的閾値を意味し、１０％相対コントラスト（Ｖ１０）で与えられ、飽和電圧の用語は光学的飽和を意味し、９０％相対コントラスト（Ｖ９０）で与えられる。容量性閾値電圧（Ｖ０）はフレデリクス閾値（ＶＦｒ）とも呼ばれ、明示的な記載がある場合にのみ用いられる。
本出願において与えられたパラメータの範囲は、明示的な記載がない限り、全て限界値を含んでいる。
【００７３】
本出願を通して、明示的な記載がない限り、濃度は全て、個々の完全な混合物に対する質量パーセントで与えられ、温度は全て摂氏温度（セルシウス）で与えられ、温度差も全て摂氏温度で与えられる。明示的な記載がない限り、物理的特性は全て"Merck Liquid Crystals、Physical Properties of Liquid Crystals"、Status Nov. 1997、Merck KGaA、Germanyに従って決定された、また決定されるものであり、そして２０℃の温度に対して与えられる。光学異方性（Δｎ）は、５８９．３ｎｍの波長において決定する。誘電異方性（Δε）は、１ｋＨｚの周波数において決定する。閾値電圧、またそのほか全ての電気光学的特性は、Merck KGaA、Germanyにおいて調製されたテストセルを用いて決定した。
【００７４】
Δε決定のための該テストセルは、約２０μｍのセルギャップを有するものであった。電極は１．１３ｃｍ２の面積およびガードリングを有する円形ＩＴＯ電極であった。配向層は、ホメオトロピック配向（ε‖）に対してはレシチンであり、ホモジニアス配向（ε⊥）に対しては日本合成ゴム株式会社製のポリイミドＡＩ−１０５４であった。容量は周波数応答分析機ソラトロン（Ｓｏｌａｔｒｏｎ）１２６０によって、０．３Ｖｒｍｓの正弦波を用いて決定した。電気光学的測定において用いた光は白色光であった。用いた装置は、日本の大塚社製の商業的に入手可能な器具であった。特性電圧は、垂直観察（perpendicular observation）のもとで決定された。閾値電圧（Ｖ１０）−ミッドグレー（mid gray）電圧（Ｖ５０）−および飽和電圧（Ｖ９０）は、それぞれ１０％、５０％および９０％相対コントラストに対して決定された。
【００７５】
本発明による本発明の液晶媒体は、さらなる添加物およびキラルドーパントを通常の濃度で含有することができる。これらのさらなる成分の総濃度は、全混合物に基づき０％〜1０％の範囲、好ましくは０．１％〜６％の範囲である。用いられる個々の化合物の濃度はそれぞれ、好ましくは０．１％〜３％である。これらおよび類似の添加物の濃度は、本出願における液晶媒体の液晶成分および化合物の、濃度の値および範囲には考慮されない。
【００７６】
本発明による液晶媒体は、いくつかの化合物を、好ましくは３〜３０種類の、より好ましくは4〜２０種類の、そして最も好ましくは4〜１６種類の化合物を含有することができる。これらの化合物は慣用の方法によって混合される。一般的に、より少量使われる化合物の所定量を、より多量に使われる化合物に溶解させる。温度が、より高い濃度で用いられる化合物の透明点を越えている場合には、溶解の過程の終了を観察するのは特に容易である。しかし媒体の調製は、他の慣用の方法、例えば、化合物の同族混合物または共晶混合物であることができる、いわゆる予備混合や、構成要素自体が既成の混合物である、いわゆるマルチボトルシステムを用いて行うことも可能である。
【００７７】
適切な添加物を添加することによって、本発明による液晶媒体はあらゆる既知のタイプの液晶ディスプレイに使用可能なように改変することができ、液晶媒体をそれ自体として用いるもの、例えばＴＮ−、ＴＮ−ＡＭＤ、ＥＣＢ−ＡＭＤ、ＶＡＮ−ＡＭＤ、ＩＰＳおよびＯＣＢ ＬＣＤなどにおいて、ならびに特に複合システムにおいて、例えばＰＤＬＣ、ＮＣＡＰおよびＰＮ−ＬＣＤなど、そして特にＡＳＭ−ＰＡ  ＬＣＤなどの両方において用いるように、改変することができる。
液晶の融点Ｔ（Ｃ，Ｎ）、スメクチック（Ｓ）からネマチック（Ｎ）相への転移Ｔ（Ｓ，Ｎ）および透明点Ｔ（Ｎ，Ｉ）は摂氏温度で与えられる。
【００７８】
本出願および特に以下の例において、液晶化合物の構造は、頭字語とも呼ばれる略号によって表される。略号の対応する構造への変換は、以下の２つの表、表ＡおよびＢに従って直接なされる。ＣｎＨ２ｎ＋１およびＣｍＨ２ｍ＋１の全ての基は、それぞれｎおよびｍ個のＣ原子を有する直鎖アルキル基である。表Ｂの解釈は自明である。表Ａは、構造の核となるものの略号のみを示したものである。個々の化合物は、核の略号と、それに続くハイフンおよび置換基Ｒ１、Ｒ２、Ｌ１およびＬ２を定義するコードによって表される。
【００７９】
【表１】
2006328399.tif 000048
【００８０】
【化４７】
2006328399.tif 000049
【００８１】
【化４８】
2006328399.tif 000050
【００８２】
【化４９】
2006328399.tif 000051
【００８３】
【化５０】
2006328399.tif 000052
【００８４】
【化５１】
2006328399.tif 000053
【００８５】
【化５２】
2006328399.tif 000054
【００８６】
【化５３】
2006328399.tif 000055
【００８７】
【化５４】
2006328399.tif 000056
【００８８】
【化５５】
2006328399.tif 000057
【００８９】
【化５６】
2006328399.tif 000058
【００９０】
本発明による液晶媒体は、好ましくは以下を含む。
−７種または８種以上、好ましくは８種または９種以上の化合物であって、好ましくは異なる式で表される、表Ａおよび表Ｂの化合物の群から選択される前記化合物、および／または
−１種または２種以上、より好ましくは２種または３種以上、好ましくは３種または４種以上の化合物であって、好ましくは異なる式で表される、表Ａの化合物の群から選択される前記化合物、および／または
−３種または４種以上、より好ましくは４種または５種以上、より好ましくは５種または６種以上の化合物であって、好ましくは異なる式で表される、表Ｂの化合物の群から選択される前記化合物。
【００９１】
例
以下に与えられる例は、どのような意味においても限定することなく本発明を説明するものである。
しかし組成物の物理的特性は、専門家に対して、どの特性が実現でき、どの範囲まで改変できるかを説明するものである。特に実現するのが好ましい種々の特性の組合せは、従って、専門家に対して十分定義されている。
【００９２】
比較例１
次の表に与えられた組成と特性を有する液晶混合物を作製する。
【表２】
2006328399.tif 000059
この混合物は、有利に低いΔｎ値、適度に高いΔε値、および適度に低い回転粘度を有する。従ってこれは、ＩＰＳモードで作動するディスプレイに適している。
【００９３】
例１
次の表に与えられた組成と特性を有する液晶混合物を作製する。
【表３】
2006328399.tif 000060
この混合物は、有利に低いΔｎ値、適度に高いΔε値、および非常に低い回転粘度を有する。従ってこれは、ＩＰＳモードで作動するディスプレイに非常によく適している。
【００９４】
例２
次の表に与えられた組成と特性を有する液晶混合物を作製する。
【表４】
2006328399.tif 000061
この混合物は、有利に低いΔｎ値、高いΔε値、および低い回転粘度を有する。従ってこれは、ＩＰＳモードで作動するディスプレイに非常によく適している。
【００９５】
例３
次の表に与えられた組成と特性を有する液晶混合物を作製する。
【表５】
2006328399.tif 000062
この混合物は、有利に低いΔｎ値、高いΔε値、および低い回転粘度を有する。従ってこれは、ＩＰＳモードで作動するディスプレイに非常によく適している。
【００９６】
比較例２
次の表に与えられた組成と特性を有する液晶混合物を作製する。
【表６】
2006328399.tif 000063
この混合物は、有利に低いΔｎ値、適度に高いΔε値、および適度に低い回転粘度を有する。従ってこれは、ＩＰＳモードで作動するディスプレイに適している。
【００９７】
例４
次の表に与えられた組成と特性を有する液晶混合物を作製する。
【表７】
2006328399.tif 000064
この混合物は、有利に低いΔｎ値、高いΔε値、および低い回転粘度を有する。従ってこれは、ＩＰＳモードで作動するディスプレイに非常によく適している。
【００９８】
例５
次の表に与えられた組成と特性を有する液晶混合物を作製する。
【表８】
2006328399.tif 000065
この混合物は、有利に低いΔｎ値、高いΔε値、および低い回転粘度を有する。従ってこれは、ＩＰＳモードで作動するディスプレイに非常によく適している。
【００９９】
例６
次の表に与えられた組成と特性を有する液晶混合物を作製する。
【表９】
2006328399.tif 000066
この混合物は、有利に低いΔｎ値、高いΔε値、および低い回転粘度を有する。従ってこれは、ＩＰＳモードで作動するディスプレイに非常によく適している。
【０１００】
比較例３
次の表に与えられた組成と特性を有する液晶混合物を作製する。
【表１０】
2006328399.tif 000067
この混合物は、有利に低いΔｎ値、適度に高いΔε値、および適度に低い回転粘度を有する。従ってこれは、ＩＰＳモードで作動するディスプレイに適している。
【０１０１】
例７
次の表に与えられた組成と特性を有する液晶混合物を作製する。
【表１１】
2006328399.tif 000068
この混合物は、有利に低いΔｎ値、高いΔε値、および低い回転粘度を有する。従ってこれは、ＩＰＳモードで作動するディスプレイに非常によく適している。
【０１０２】
例８
次の表に与えられた組成と特性を有する液晶混合物を作製する。
【表１２】
2006328399.tif 000069
この混合物は、有利に低いΔｎ値、高いΔε値、および低い回転粘度を有する。従ってこれは、ＩＰＳモードで作動するディスプレイに非常によく適している。
【０１０３】
比較例４
次の表に与えられた組成と特性を有する液晶混合物を作製する。
【表１３】
2006328399.tif 000070
【０１０４】
例９
次の表に与えられた組成と特性を有する液晶混合物を作製する。
【表１４】
2006328399.tif 000071
この混合物は、有利なΔｎ値、高いΔε値、および非常に低い回転粘度を有する。従ってこれは、例えばＴＮモードで作動するモニター用途のディスプレイに非常によく適している。
【０１０５】
例１０
次の表に与えられた組成と特性を有する液晶混合物を作製する。
【表１５】
2006328399.tif 000072
この混合物は、有利なΔｎ値、高いΔε値、および低い回転粘度を有する。従ってこれは、例えばＴＮモードで作動するモニター用途のディスプレイに非常によく適している。
【０１０６】
例１１
次の表に与えられた組成と特性を有する液晶混合物を作製する。
【表１６】
2006328399.tif 000073
この混合物は、有利なΔｎ値、高いΔε値、および低い回転粘度を有する。従ってこれは、例えばＴＮモードで作動するモニター用途のディスプレイに非常によく適している。
【０１０７】
例１２
次の表に与えられた組成と特性を有する液晶混合物を作製する。
【表１７】
2006328399.tif 000074
この混合物は、有利なΔｎ値、高いΔε値、および低い回転粘度を有する。従ってこれは、例えばＴＮモードで作動するモニター用途のディスプレイに非常によく適している。
【０１０８】
例１３
次の表に与えられた組成と特性を有する液晶混合物を作製する。
【表１８】
2006328399.tif 000075
この混合物は、有利に低いΔｎ値、高いΔε値、および低い回転粘度を有する。従ってこれは、ＴＮモードで作動するディスプレイに非常によく適している。
【０１０９】
例１４
次の表に与えられた組成と特性を有する液晶混合物を作製する。
【表１９】
2006328399.tif 000076
この混合物は、有利なΔｎ値、高いΔε値、および低い回転粘度を有する。従ってこれは、ＴＮモードで作動するディスプレイに非常によく適している。
【０１１０】
例１５
次の表に与えられた組成と特性を有する液晶混合物を作製する。
【表２０】
2006328399.tif 000077
この混合物は、有利なΔｎ値、高いΔε値、および低い回転粘度を有する。従ってこれは、ＴＮモードで作動するディスプレイに非常によく適している。
【０１１１】
例１６
次の表に与えられた組成と特性を有する液晶混合物を作製する。
【表２１】
2006328399.tif 000078
この混合物は、有利に低いΔｎ値、高いΔε値、および低い回転粘度を有する。従ってこれは、ＴＮモードで作動するディスプレイに非常によく適している。
【０１１２】
例１７
次の表に与えられた組成と特性を有する液晶混合物を作製する。
【表２２】
2006328399.tif 000079
この混合物は、有利なΔｎ値、高いΔε値、および低い回転粘度を有する。従ってこれは、ＴＮモードで作動するディスプレイに非常によく適している。
【０１１３】
例１８
次の表に与えられた組成と特性を有する液晶混合物を作製する。
【表２３】
2006328399.tif 000080
この混合物は、有利なΔｎ値、適度に高いΔε値、および非常に低い回転粘度を有する。従ってこれは、ＴＮモードで作動するディスプレイに非常によく適している。
【０１１４】
例１９
次の表に与えられた組成と特性を有する液晶混合物を作製する。
【表２４】
2006328399.tif 000081
この混合物は、有利なΔｎ値、高いΔε値、および比較的低い回転粘度を有する。従ってこれは、ＴＮモードで作動するディスプレイに非常によく適している。
【０１１５】
例２０
次の表に与えられた組成と特性を有する液晶混合物を作製する。
【表２５】
2006328399.tif 000082
この混合物は、有利なΔｎ値、適度に高いΔε値、およびある程度低い回転粘度を有する。従ってこれは、ＴＮモードで作動するディスプレイに非常によく適している。
【０１１６】
例２１
次の表に与えられた組成と特性を有する液晶混合物を作製する。
【表２６】
2006328399.tif 000083
この混合物は、有利なΔｎ値、適度に高いΔε値、およびある程度低い回転粘度を有する。従ってこれは、ＴＮモードで作動するディスプレイに非常によく適している。
【０１１７】
例２２
次の表に与えられた組成と特性を有する液晶混合物を作製する。
【表２７】
2006328399.tif 000084
この混合物は、有利なΔｎ値、適度に高いΔε値、および比較的低い回転粘度を有する。従ってこれは、ＴＮモードで作動するディスプレイに非常によく適している。
【０１１８】
例２３
次の表に与えられた組成と特性を有する液晶混合物を作製する。
【表２８】
2006328399.tif 000085
この混合物は、有利なΔｎ値、適度に高いΔε値、および比較的低い回転粘度を有する。従ってこれは、ＴＮモードで作動するディスプレイに非常によく適している。
【０１１９】
例２４
次の表に与えられた組成と特性を有する液晶混合物を作製する。
【表２９】
2006328399.tif 000086
この混合物は、有利なΔｎ値、比較的高いΔε値、およびある程度低い回転粘度を有する。従ってこれは、ＴＮモードで作動するディスプレイに非常によく適している。
【０１２０】
例２５
次の表に与えられた組成と特性を有する液晶混合物を作製する。
【表３０】
2006328399.tif 000087
この混合物は、有利に低いΔｎ値、適度に高いΔε値、および非常に低い回転粘度を有する。従ってこれは、ＴＮモードで作動するディスプレイに非常によく適している。
【０１２１】
例２６
次の表に与えられた組成と特性を有する液晶混合物を作製する。
【表３１】
2006328399.tif 000088
この混合物は、有利に低いΔｎ値、適度に高いΔε値、および非常に低い回転粘度を有する。従ってこれは、ＴＮモードで作動するディスプレイに非常によく適している。
【０１２２】
例２７
次の表に与えられた組成と特性を有する液晶混合物を作製する。
【表３２】
2006328399.tif 000089
この混合物は、有利に低いΔｎ値、比較的高いΔε値、および低い回転粘度を有する。従ってこれは、ＴＮモードで作動するディスプレイに非常によく適している。
【０１２３】
例２８
次の表に与えられた組成と特性を有する液晶混合物を作製する。
【表３３】
2006328399.tif 000090
この混合物は、有利に低いΔｎ値、適度に高いΔε値、および非常に低い回転粘度を有する。従ってこれは、ＴＮモードで作動するディスプレイに非常によく適している。
【０１２４】
例２９
次の表に与えられた組成と特性を有する液晶混合物を作製する。
【表３４】
2006328399.tif 000091
この混合物は、有利に低いΔｎ値、適度に高いΔε値、および非常に低い回転粘度を有する。従ってこれは、ＴＮモードで作動するディスプレイに非常によく適している。
【０１２５】
例３０
次の表に与えられた組成と特性を有する液晶混合物を作製する。
【表３５】
2006328399.tif 000092
この混合物は、有利に低いΔｎ値、比較的高いΔε値、および低い回転粘度を有する。従ってこれは、ＴＮモードで作動するディスプレイに非常によく適している。
【０１２６】
例３１
次の表に与えられた組成と特性を有する液晶混合物を作製する。
【表３６】
2006328399.tif 000093
【０１２７】
例３２
次の表に与えられた組成と特性を有する液晶混合物を作製する。
【表３７】
2006328399.tif 000094
この混合物は、有利に低いΔｎ値、高いΔε値、および低い回転粘度を有する。従ってこれは、ＴＮモードまたはＩＰＳモードで作動するディスプレイに非常によく適している。
【０１２８】
例３３
次の表に与えられた組成と特性を有する液晶混合物を作製する。
【表３８】
2006328399.tif 000095
この混合物は、有利に低いΔｎ値、高いΔε値、および低い回転粘度を有する。従ってこれは、ＴＮモードまたはＩＰＳモードで作動するディスプレイに非常によく適している。
【０１２９】
例３４
次の表に与えられた組成と特性を有する液晶混合物を作製する。
【表３９】
2006328399.tif 000096
この混合物は、有利なΔｎ値、適度に高いΔε値、およびある程度低い回転粘度を有する。従ってこれは、ＴＮモードで作動するディスプレイに非常によく適している。
【０１３０】
例３５
次の表に与えられた組成と特性を有する液晶混合物を作製する。
【表４０】
2006328399.tif 000097
この混合物は、有利なΔｎ値、適度に高いΔε値、およびある程度低い回転粘度を有する。従ってこれは、ＴＮモードで作動するディスプレイに非常によく適している。
【０１３１】
例３６
次の表に与えられた組成と特性を有する液晶混合物を作製する。
【表４１】
2006328399.tif 000098
この混合物は、有利なΔｎ値、適度に高いΔε値、およびある程度低い回転粘度を有する。従ってこれは、Ｔ  Ｎモードで作動するディスプレイに非常に適している。
【０１３２】
例３７
次の表に与えられた組成と特性を有する液晶混合物を作製する。
【表４２】
2006328399.tif 000099
この混合物は、高い透明点、ある程度高いΔｎ値、適度に高いΔε値、および比較的低い回転粘度を有する。従ってこれは、ＴＮモードで作動するディスプレイに非常によく適している。
【０１３３】
例３８
次の表に与えられた組成と特性を有する液晶混合物を作製する。
【表４３】
2006328399.tif 000100
この混合物は、高い透明点、ある程度高いΔｎ値、適度に高いΔε値、および比較的低い回転粘度を有する。従ってこれは、ＴＮモードで作動するディスプレイに非常によく適している。